사각 2 인치 의 유리 기판 ( ＃ 1737 ; 코닝 사 제품 ) 상 에 , 표 5 의 조성 에 따라서 조제 한 착색 수지 조성물 을 스핀코팅 법 으로 도포 한 후 , 100 ℃ 에서 3 분 간 프리 베이 킹 해서 , 착색 조성물 층 을 형성 하 였 다 . 냉각 후 , 노광기 ( TME - 150 RSK ; 탑 콘 사 제품 ) 에 의해 , 포토 마스크 ( 홀 간 의 거리 약 40 ㎛ 내지 80 ㎛) 를 이용 해서 , 대기 분위기 하 , 소정 의 노광량 ( 365 ㎚ 기준 ) 으로 노광 을 행하 였 다 . 노광 후 의 착색 조성물 층 을 , 오븐 속 에서 , 230 ℃ 에서 20 분 간 포스트 베이 킹 해서 컬러 필터 를 얻 었 다 ( 막 두께 2 . 8 ㎛).